(57)【要約】【課題】量産性に優れ信頼性の高いアルミニウムアキュームレータ溶接構造ならびに熱交換器を提供する。【解決手段】アルミニウムパイプ４と、アルミニウム管両端を絞り加工して成形されたアルミニウムアキュームレータ５と、拡管加工部３ｄを有したアルミニウムインナーパイプ６と、から構成されている。アルミニウムパイプ４はアルミニウムインナーパイプ６の拡管加工部３ｄへ挿入され、アルニニウムろう付けした後、アルミニウムインナーパイプ６はアルミニウムアキュームレータ５に挿入され、アルミニウムインナーパイプ６とアルミニウムアキュームレータ５をアルミニウムろう付けする。【選択図】図１
2013217584.tif 000002
【特許請求の範囲】
【請求項１】
アルミニウムパイプと、アルミニウム管両端を絞り加工して成形されたアルミニウムアキュームレータと、拡管加工部を有したアルミニウムインナーパイプと、から構成され、前記アルミニウムパイプを前記アルミニウムインナーパイプの前記拡管加工部へ挿入しアルミニウムろう付けした後、前記アルミニウムインナーパイプは前記アルミニウムアキュームレータに挿入され、前記アルミニウムインナーパイプと前記アルミニウムアキュームレータをアルミニウムろう付けしたアルミニウムアキュームレータの溶接構造。
【請求項２】
前記アルミニウムインナーパイプは、曲げ形状を有した請求項１に記載のアルミニウムアキュームレータの溶接構造。
【請求項３】
前記拡管加工部の端部および前記アルミニウムアキュームレータの端部は、フレア加工部を設けた請求項１に記載のアルミニウムアキュームレータの溶接構造。
【請求項４】
前記拡管加工部の外面には、前記アルミニウムアキュームレータへの挿入位置決め用のディンプルを二箇所以上設けた請求項１に記載のアルミニウムアキュームレータの溶接構造。
【請求項５】
アルミニウムパイプと、アルミニウム管両端を絞り加工して成形されたアルミニウムアキュームレータと、拡管加工部を有したアルミニウムインナーパイプと、から構成され、前記アルミニウムパイプを前記アルミニウムインナーパイプの前記拡管加工部へ挿入しアルミニウムろう付けした後、前記アルミニウムインナーパイプは前記アルミニウムアキュームレータに挿入され、前記アルミニウムインナーパイプと前記アルミニウムアキュームレータをアルミニウムろう付けしたアルミニウムアキュームレータの溶接構造を備えた熱交換器。
【発明の詳細な説明】
【技術分野】
【０００１】
本発明は、例えば、家庭用あるいは業務用冷蔵庫、さらにはショーケース等の冷凍冷蔵機器分野における、冷却器（蒸発器）のアルミニウムアキュームレータの溶接構造ならびにアルミニウムアキュームレータの溶接構造を備えた熱交換器に関するものである。
【背景技術】
【０００２】
一般に家庭用冷蔵庫などに使用される熱交換器において、アルミニウムアキュームレータとアルミニウムパイプの溶接構造はアルミニウムアキュームレータとアルミニウムパイプのつなぎ部の内周にステンレススリーブを挿入して、つなぎ部の外周をＴＩＧ溶接（タングステン−不活性ガス溶接）する溶接構造が知られている。ここで、近年、冷蔵庫などの家電製品においては使用冷媒に可燃性冷媒が用いられていることから、内部機能部品である熱交換器においても、溶接部の漏れに対する溶接信頼性向上が求められている。
【０００３】
また、一層の低コスト化が図られていることから、熱交換器においても生産性が高く低コストの製品が求められている。しかしながら、アルミニウムの溶接部は漏れなどの溶接不良が多く発生しやすいことと、それが原因で溶接手直しや再生産が多くなり生産性が悪くなることから低コスト化が困難である。
【０００４】
以上のことから、溶接不良が少なく生産性の高い接合構造および熱交換器が求められている。
【０００５】
従来の溶接構造の一例として、アルミニウムアキュームレータ内にアルミニウムパイプを挿入した状態でＴＩＧ溶接されたアルミニウムアキュームレータの溶接構造がある（例えば、特許文献１参照）。
【０００６】
図４は、特許文献１に記載された従来のアルミニウムアキュームレータ溶接構造断面図を示すものである。
【０００７】
図４に示すように、従来のアルミニウムアキュームレータ溶接構造１は、次の構成からなる。
【０００８】
内部を冷媒２が流動する伝熱管であるビーディング加工部３ａを有したアルミニウムパイプ４と、熱交換器（図示せず）の熱負荷により液冷媒が直接圧縮機（図示せず）へ直接流れないように液冷媒を貯留してガス化した後に圧縮機へ送り込む役割をもつアルミニウムアキュームレータ５と、アルミニウムアキュームレータ５内へ挿入される縮管加工部３ｃを有した金属パイプ１６と、から構成されている。
【０００９】
なお、金属パイプ１６は、ＴＩＧ溶接時にアルミニウムパイプ４の内部へのアルミニウム溶け込みによるアルミニウムパイプ詰り防止用のスリーブも兼ねた構造となっており、金属パイプ１６に使用する材料は、耐熱性を考慮して主にステンレスパイプを使用している。
【００１０】
以上のように構成されたアルミニウムアキュームレータ溶接構造について、以下その製造方法を説明する。
【００１１】
まず、アルミニウムパイプ４の内周に金属パイプ１６の縮管加工部３ｃを挿入する。このとき、縮管加工部３ｃがアルミニウムパイプ４の端面と一致する位置まで挿入する。次
に、金属パイプ１６を挿入したアルミニウムパイプ４のビーディング加工部３ａをアルミニウムアキュームレータ５の端面と一致するまで挿入し、アルミニウムパイプ４とアルミニウムアキュームレータ５と金属パイプ１６とを重ね合わせる。次に重ね合わせたつなぎ部７の外周をＴＩＧ溶接する。この重ね合わせ構造とビーディング加工部３ａによりＴＩＧ溶接部に充分なアルミニウム量が確保できることと、つなぎ部７が形状的に安定することから、自動溶接等も可能とし、より安定した溶接が行え、溶接品質の向上を図っている。
【先行技術文献】
【特許文献】
【００１２】
【特許文献１】特開２００７−０９３０３５号公報
【発明の概要】
【発明が解決しようとする課題】
【００１３】
しかしながら、前記従来の構成では、アルミニウムパイプ４とアルミニウムアキュームレータ５と金属パイプ１６とを重ね合わせたつなぎ部７の外周を接合するＴＩＧ溶接において、
漏れのない安定した溶接を行うには、溶接部を常に安定した寸法や勘合状態にする必要がある。
【００１４】
ところで、アルミニウムパイプ４およびアルミニウムアキュームレータ５の加工寸法にはバラツキ、たとえば、アルミニウムパイプ４のビーディング加工部３ａの外径寸法バラツキ、アルミニウムアキュームレータ５の端部の肉厚バラツキなどがある。
【００１５】
したがって、アルミニウムパイプ４とアルミニウムアキュームレータ５と金属パイプ１６とを重ね合わせたつなぎ部７の形状寸法は全く同一ではない。
【００１６】
一般的に、ＴＩＧ溶接はアルミニウム母材（アルミニウム溶加材を含む）を溶かして接合する方法であり、接合部の形状寸法が同一ではない、すなわちアルミニウム量が一定ではない、という状態のため溶接品質は安定しにくい。特に、溶接条件を一定とした場合、すなわち、自動溶接等を用いてろう付け条件を安定させてアルミニウムろう付けを行った場合、アルミニウムパイプ４のビーディング加工部３ａの外径寸法が小さい場合や、アルミニウムアキュームレータ５の短部の肉厚が薄いなどの場合には、溶け込むアルミニウム量が少なくなる。これにより、溶け込み不足による接合部内部のボイドやスキマが発生しスローリークの発生率が高くなりやすい、もしくは、オーバーベークによる肉厚減による強度低下が発生しやすい。またアルミニウムパイプ４のビーディング加工部３ａの外径寸法が大きい場合や、アルミニウムアキュームレータ５の短部の肉厚が厚いなどの場合には、熱量不足による溶け込み不足による接合部内部のボイドやスキマが発生しスローリーク発生率が高くなりやすい。
【００１７】
よって、量産時において、気密性や強度に問題がある不良品が発生する可能性があるという課題を有していた。
【００１８】
また、それが原因で溶接手直しや再生産が多くなり生産性が悪くなるという課題を有していた。
【００１９】
本発明は前記従来の課題を解決するもので、量産時において、気密性や接合強度に問題がある不良品が発生しにくい生産性の高いアルミニウムアキュームレータの溶接構造を提供することを目的とする。
【課題を解決するための手段】
【００２０】
前記従来の課題を解決するために、本発明は、アルミニウムパイプと、アルミニウム管両端を絞り加工して成形されたアルミニウムアキュームレータと、拡管加工部を有したアルミニウムインナーパイプと、から構成され、前記アルミニウムパイプを前記アルミニウムインナーパイプの前記拡管加工部へ挿入しアルニニウムろう付けした後、前記アルミニウムインナーパイプは前記アルミニウムアキュームレータに挿入され、前記アルミニウムインナーパイプと前記アルミニウムアキュームレータをアルミニウムろう付けしたものである。
【００２１】
アルミニウムろう付けは、アルミニウムパイプとアルミニウムインナーパイプの重ね合わされた部分の、アルミニウムパイプの外周面とアルミニウムインナーパイプの拡管加工部内周面の間にアルミニウムろうが浸透していくため、アルミニウムパイプとアルミニウムインナーパイプの加工寸法バラツキによる接合不良への影響が少なくできる。また、ＴＩＧ溶接に比べ、極力ボイドやスキマの発生が少なくスローリーク発生率を減らした気密性に優れたアルミニウムアキュームレータの溶接構造を製作することができる。
【００２２】
また、アルミニウムインナーパイプとアルミニウムアキュームレータとのアルミニウムろう付けについても、上記同様にＴＩＧ溶接に比べ、極力ボイドやスキマの発生が少なくスローリーク発生率を減らした気密性に優れたアルミニウムアキュームレータの溶接構造を製作することができる。
【００２３】
さらに、アルミニウムろう材にアルミニウムリングろうを使用することで、より安定したアルミろう付けが可能となるとともに、自動ろう付けも可能となることから、より安定したろう付け品質を確保することが可能となる。また、これにより溶接手直しや再生産を少なくすることができる。
【００２４】
また、材料をアルミニウムに統一することで、材料コスト低減に繋がるとともに加工設備の兼用化などが図られ、より生産性を高くできる。
【発明の効果】
【００２５】
本発明のアルミニウムアキュームレータの溶接構造は、気密性に優れたアルミニウムアキュームレータの溶接構造を製作することができ、量産されたアルミニウムアキュームレータの溶接構造の接合強度や気密性が確実に安定確保され、量産時において、信頼性の高く生産性の高いアルミニウムアキュームレータの溶接構造及びそれを使った冷却器、冷凍冷蔵機器を提供することができる。
【図面の簡単な説明】
【００２６】
【図１】本発明の実施の形態１におけるアルミニウムアキュームレータの溶接構造断面図
【図２】本発明の実施の形態１におけるアルミニウムアキュームレータの溶接構造を構成するつなぎ部の拡大断面図
【図３】図２のＡ−Ａ断面図
【図４】従来のアルミニウムパイプ溶接構造断面図
【発明を実施するための形態】
【００２７】
第１の発明は、アルミニウムパイプと、アルミニウム管両端を絞り加工して成形されたアルミニウムアキュームレータと、拡管加工部を有したアルミニウムインナーパイプと、から構成され、前記アルミニウムパイプを前記アルミニウムインナーパイプの前記拡管加工部へ挿入しアルニニウムろう付けした後、前記アルミニウムインナーパイプは前記アルミニウムアキュームレータに挿入され、前記アルミニウムインナーパイプと前記アルミニ
ウムアキュームレータをアルミニウムろう付けしたアルミニウムアキュームレータの溶接構造である。
【００２８】
これにより、アルミニウムパイプとアルミニウムインナーパイプの重ね合わされた部分の間、およびアルミニウムインナーパイプとアルミニウムアキュームレータの重ね合わされた部分の間にアルミニウムろうが浸透していくため、ＴＩＧ溶接に比べ極力、ボイドやスキマの発生を減らした気密性に優れたアルミニウムアキュームレータの溶接構造を製作することができる。また、アルミニウムパイプとアルミニウムインアーパイプとアルミアキュームレータの加工寸法バラツキによる接合不良への影響が少なくできる。
【００２９】
さらに、アルミニウムろう材にアルミニウムリングろうを使用することで、使用するアルミろう材量の安定化が図れるとともに、自動ろう付けも可能となることから、より安定したろう付け品質を確保することが可能となる。
【００３０】
また、アルミニウムパイプとアルミニウムインナーパイプとが別部品であることから、アルミニウムインナーパイプの形状変更などがフレキシブルに対応することが容易となる。したがって、量産時において、接合強度や気密性が確実に安定確保されるアルミニウムアキュームレータの溶接構造を提供することできるので、信頼性の高く生産自由度の高いアルミニウムアキュームレータの溶接構造及びそれを使った冷却器、冷凍冷蔵機器を提供することができる。
【００３１】
また、材材料をアルミニウムに統一することで、材料コスト低減に繋がるとともに加工設備の兼用化などが図られ、より生産性を高くできる。
【００３２】
第２の発明は、特に、第１の発明において、前記アルミニウムインナーパイプは、曲げ形状としたものであり、前記アルミニウムインナーパイプの内部を流動する冷媒が、前記アルミニウムアキュームレータの内壁に当ることから、液冷媒の直接的な戻りによる圧縮機故障防止が可能となる。
【００３３】
第３の発明は、特に、第１の発明において、前記拡管加工部の端部および前記アルミニウムアキュームレータの端部はフレア加工部を設けたものであり、アルミニウムろう付け時のろう材タレ防止およびろう材浸透性を良化できることから、ろう材の浸透不足を防止できることとなり、より気密性に優れたアルミニウムアキュームレータの溶接構造を製作することができる。
【００３４】
第４の発明は、特に第１の発明において、前記拡管加工部の外面には、前記アルミニウムアキュームレータへの挿入位置決め用のディンプルを２箇所以上設けたものであり、ディンプル加工部にてアルミニウムパイプの挿入位置が決まることとなり、位置決め用の治工具等が不要となることから挿入作業性が向上し生産性が高くできる。
【００３５】
第５の発明は、特に第１の発明において、アルミニウムパイプと、アルミニウム管両端を絞り加工して成形されたアルミニウムアキュームレータと、拡管加工部を有したアルミニウムインナーパイプと、から構成され、前記アルミニウムパイプを前記アルミニウムインナーパイプの前記拡管加工部へ挿入しアルニニウムろう付けした後、前記アルミニウムインナーパイプは前記アルミニウムアキュームレータに挿入され、前記アルミニウムインナーパイプと前記アルミニウムアキュームレータをアルミニウムろう付けしたアルミニウムアキュームレータの溶接構造を備えた熱交換器である。
【００３６】
これにより、アルミニウムアキュームレータ溶接部の接合強度や気密性が確実に確保された信頼性の高い、生産性の高く生産コスト低減が図れる熱交換器を提供できる。
【００３７】
以下、本発明のアルミニウムアキュームレータの溶接構造の実施の形態について、図面を参照しながら説明する。なお、この実施の形態によって本発明が限定されるものではない。なお、従来と同一構成については、同一符号を付して、その詳細な説明は省略する。
【００３８】
（実施の形態１）
図１は、本発明の実施の形態１におけるアルミニウムアキュームレータの溶接構造断面図、図２は、本発明の実施の形態１におけるアルミニウムアキュームレータの溶接構造を構成するつなぎ部の拡大断面図、図３は、図２のＡ−Ａ断面図である。
【００３９】
図１から図３に示すように、本実施の形態１におけるアルミニウムアキュームレータの溶接構造は、以下の構成からなる。
【００４０】
例えば、冷蔵庫の冷凍システム内で使用されるアキュームレータの入口で使用され、内部を冷媒２が流動する伝熱管である、挿入位置決め用のディンプル加工部４ａを周方向に４箇所有したアルミニウムパイプ４と、を備える。また、熱交換器（図示せず）の熱負荷により液冷媒が直接圧縮機（図示せず）へ直接流れないように液冷媒を貯留してガス化した後に圧縮機へ送り込む役割をもつアルミニウム管両端を絞り加工して成形された絞り加工部５ａを有し、ろう付け時のろう材タレ防止およびアルミニウムろう材浸透性向上およびパイプの挿入性向上のために設けたフレア加工部５ｂを有するアルミニウムアキュームレータ５と、を備える。また、ろう付け時のろう材タレ防止およびアルミニウムろう材浸透性向上およびパイプの挿入性向上のために設けたフレア加工部５ｅを有する拡管加工部３ｄを有したアルミニウムインナーパイプ６と、を備える。
【００４１】
アルミニウムパイプ４は、アルミニウムインナーパイプ６の拡管加工部３ｄへ挿入し、アルミニウムろう１０によってアルミニウムろう付けした後、アルミニウムインナーパイプ６はアルミニウムアキュームレータ５に挿入され、アルミニウムインナーパイプ６とアルミニウムアキュームレータ５とをアルミニウムろう１０によってアルミニウムろう付けされている。
【００４２】
ここでいうアルミニウムとは、純アルミニウムのほかにアルミニウム合金を含むものとする。
【００４３】
以上のように構成されたアルミニウムアキュームレータ溶接構造について、以下その構造、作用を説明する。
【００４４】
まず、アルミニウムパイプ４をアルミニウムインナーパイプ６の拡管加工部３ｄへ挿入する。このとき、アルミニウムパイプ４が、拡管加工部３ｄの奥すなわちアルミニウムインナーパイプ６に接触する位置まで挿入する。
【００４５】
ここで、アルミニウムインナーパイプ６の拡管加工部３ｄの内径は、挿入するアルミニウムパイプ４の外径より０．０５〜０．４ｍｍ程度大きくすることにより、アルミニウムパイプ４のガタツキやズレも防止できるとともにアルミニウムパイプ４の挿入性を確保できることとなり、作業時間が低減でき生産性向上が可能となる。
【００４６】
なお、より挿入性を確保するためには、拡管加工部３ｄの端面内側を面取りしてもよい。
【００４７】
次に、加熱手段（図示せず）を用い、アルミニウムパイプ４とアルミニウムインナーパイプ６の拡管加工部３ｄをアルミニウムろう付けする。このとき、ろう付け時のろう材浸
透性向上のため、アルミニウムインナーパイプ６の拡管加工部３ｄのフレア加工部５ｅの端部が鉛直方向の上向きなるようにセットするのが望ましい。
【００４８】
ろう付けは、アルミニウムインナーパイプ６の拡管加工部３ｄのフレア加工部５ｅの先端近辺を狙い加熱すると、アルミニウムパイプ４の挿入部の外周面付近が始めに昇温していき、順に下部も昇温していく過程で、アルミニウムインナーパイプ６の拡管加工部３ｄも昇温していく。
【００４９】
次に、フラックス入りアルミニウムろう１０をアルミニウムパイプ４の挿入部付近に差し込みアルミニウムろう１０を溶融する。または、ろう付けの自動化を考慮し、あらかじめリング状に成形したものをアルミニウムパイプ４の挿入部付近に加熱前に取り付けておくのもよい。
【００５０】
次に、アルミニウムろう１０内のフラックスは溶融し、重力の影響で下側に流れ、且つ、最も昇温しているアルミニウムパイプ４側に流れていき、アルミニウムインナーパイプ６の拡管加工部３ｄ内に流動して、フラックスの作用で酸化皮膜を除去していく。
【００５１】
次に、アルミニウムろう１０が融点に達し液状化し、アルミニウムパイプ４とアルミニウムインナーパイプ６の拡管加工部３ｄの間に流動し、ろう材に含まれるケイ素Ｓｉ成分がアルミニウム内に拡散していき、加熱を終了することで、液状化したろう材とフラックスが固形化してアルミニウムろう１０が接合界面に充填され、アルミニウムろう付けが完了する。
【００５２】
よってこの構成により、アルミニウムパイプ４とアルミニウムインナーパイプ６の拡管加工部３ｄの間にアルミニウムろう１０が適正に浸透していくため、ＴＩＧ溶接に比べ、極力ボイドやスキマの発生を減らした気密性に優れた溶接構造を製作することができるとともにアルミニウムパイプ４とアルミニウムインナーパイプ６の拡管加工部３ｄの加工寸法バラツキによる接合不良への影響が少なくできる。
【００５３】
さらに、アルミニウムろう材にアルミニウムリングろうを用いることで、より安定したアルミろう付けが可能となるとともに、自動ろう付けも可能となることから、より安定したろう付け品質を確保することが可能となる。
【００５４】
また、それは溶接手直し低減や再生産低減などの効果にもつながり生産性向上が可能となり低コスト化ができる。また、溶接不良が原因での冷媒漏れも低減することができることから、イソブタンやプロパンなどの可燃性冷媒を使用する場合の冷媒漏れによる発火の危険性も低減することができる。
【００５５】
次に、一般的にアルミニウムアキュームレータ５内のパイプ形状、すなわちアルミニウムインナーパイプ６の形状は、搭載された冷凍システムに最適化をされており、その形状が異なることが多い。
【００５６】
たとえば、冷凍システム内を流れる冷凍機油の油戻り穴（図示せず）の有無、数量違いや形状違い、先端を斜めカットするなどがある。そのため、アルミニウムインナーパイプ６の形状が容易に変更できることが望まれている。
【００５７】
本実施の形態１では、アルミニウムインナーパイプ６はアルミニウムパイプ４と分離され独立構造となっていることから、アルミニウムインナーパイプ６の形状を変更が必要となった場合でも、アルミニウムインナーパイプ６のみを変更することで対応することが可能であり、アルミニウムパイプ４の変更が伴わない。
【００５８】
よって、大掛かりな設備切り替えや変更が不要となり、生産性の向上が図れるとともに短時間でフレキシブルな生産が可能となる。
【００５９】
また、アルミニウムインナーパイプ６は曲げ形状を有していることで、アルミニウムインナーパイプ６の内部を流動する冷媒２が、アルミニウムアキュームレータ５の内壁へ吐出させることができる。
【００６０】
これにより、液冷媒が圧縮機へ直接戻って引き起こされる圧縮機故障の防止ができる。
【００６１】
次に、アルミニウムパイプ４とアルミニウムインナーパイプ６とアルミニウムろう付けした後、アルミニウムインナーパイプ６の拡管加工部３ｄの外面の周方向に設けたディンプル加工部４ａをアルミニウムアキュームレータ５のフレア加工部５ｂと一致するまで挿入し、アルミニウムインナーパイプ６をアルミニウムアキュームレータ５に挿入する。
【００６２】
なお、ディンプル加工部４ａの形状と個数は、挿入位置決めが安定するようにアルミニウムインナーパイプ６の拡管加工部３ｄの同一周方向に２箇所以上複数個所設けることが望ましいが、ろう付け品質確保のため、ディンプル加工部４ａとアルミニウムアキュームレータ５のフレア加工部５ｂとの接触部分の合計の接触面積が広くなりすぎないように設定する。
【００６３】
なお、アルミニウムアキュームレータ５のアルミニウムインナーパイプ６を挿入する部分の内径は、挿入するアルミニウムインナーパイプ６の拡管加工部３ｄの外径より０．０５〜０．４ｍｍ程度大きくすることにより、アルミニウムインナーパイプ６の挿入性とろう付け時の信頼性向上が両立できる。
【００６４】
次に、加熱手段（図示せず）を用い、アルミニウムインナーパイプ６の拡管加工部３ｄとアルミニウムアキュームレータ５をアルミニウムろう付けする。このとき、ろう付け時のろう材浸透性向上のため、アルミニウムアキュームレータ５のフレア加工部５ｂの端部が鉛直方向の上向きなるようにセットするのが望ましい。
【００６５】
また、アルミニウムインナーパイプ６とアルミニウムアキュームレータ５をろう付けする際、アルミニウムパイプ４とアルミニウムインナーパイプ６のろう付け部とのろう付け距離Ｌが近すぎると、ろう付け部が再加熱されオーバーベーク等のろう付け不良に繋がる可能性があるため、図２に示すように、ろう付け距離Ｌは、約５ｍｍ以上とすることが望ましい。
【００６６】
なお、アルミニウムインナーパイプ６とアルミニウムアキュームレータ５をろう付けする際、アルミニウムパイプ４とアルミニウムインナーパイプ６のろう付け部を部分的に冷却して再加熱を防止してもよい。
【００６７】
ろう付けは、アルミニウムアキュームレータ５のフレア加工部５ｂの先端近辺を狙い加熱すると、アルミニウムインナーパイプ６の拡管加工部３ｄの外周面に形成されたディンプル加工部４ａ付近が始めに昇温していき、順に下部も昇温していく過程で、アルミニウムアキュームレータ５の絞り加工部５ａも昇温していく。
【００６８】
次に、フラックス入りアルミニウムろう１０をアルミニウムインナーパイプ６の拡管加工部３ｄの外周面に形成されたディンプル加工部４ａ付近に差し込みアルミニウムろう１０を溶融する。または、ろう付けの自動化を考慮し、あらかじめリング状に成形したものをアルミニウムインナーパイプ６の拡管加工部３ｄの外周面に形成されたディンプル加工
部４ａ付近に加熱前に取り付けておくのもよい。
【００６９】
次に、アルミニウムろう１０内のフラックスは溶融し、重力の影響で下側に流れ、且つ、最も昇温しているアルミニウムインナーパイプ６の拡管加工部３ｄ側に流れていき、アルミニウムアキュームレータ５の絞り加工部５ａ内に流動して、フラックスの作用で酸化皮膜を除去していく。
【００７０】
次に、アルミニウムろう１０が融点に達し液状化し、アルミニウムインナーパイプ６の拡管加工部３ｄとアルミニウムアキュームレータ５にの間に流動し、ろう材に含まれるケイ素Ｓｉ成分がアルミニウム内に拡散していき、加熱を終了することで、液状化したろう材とフラックスが固形化してアルミニウムろう１０が接合界面に充填され、アルミニウムろう付けが完了する。
【００７１】
よってこの構成により、アルミニウムインナーパイプ６の拡管加工部３ｄとアルミニウムアキュームレータの間にアルミニウムろう１０が適正に浸透していくため、ＴＩＧ溶接に比べ、極力ボイドやスキマの発生を減らした気密性に優れたアルミニウムアキュームレータの溶接構造を製作することができる。
【００７２】
また、アルミニウムインナーパイプ６の拡管加工部３ｄとアルミニウムアキュームレータ５の加工寸法バラツキによる接合不良への影響が少なくできる。
【００７３】
さらに、アルミニウムろう材にアルミニウムリングろうを用いることで、より安定したアルミろう付けが可能となるとともに自動ろう付けも可能となることから、より安定したろう付け品質を確保することが可能となる。
【００７４】
また、それは溶接手直し低減や再生産低減などの効果にもつながり生産性向上が可能となり低コスト化ができる。また、溶接不良が原因での冷媒漏れも低減することができることから、イソブタンやプロパンなどの可燃性冷媒を使用する場合の冷媒漏れによる発火の危険性も低減することができる。
【００７５】
したがって、量産時において、接合強度や気密性が確実に安定確保される生産性の高いアルミニウムアキュームレータの溶接構造を提供することできるので、信頼性の高いアルミニウムアキュームレータの溶接構造及びそれを使った冷却器、冷凍冷蔵機器を提供することができる。
【産業上の利用可能性】
【００７６】
本発明のアルミニウムアキュームレータ溶接構造は、量産されたアルミニウムアキュームレータ溶接部の接合強度や気密性が確実に確保され、信頼性の高く生産性の高いアルミニウムアキュームレータ溶接構造であるので、家庭用あるいは業務用冷蔵庫、さらにはショーケース等の冷凍冷蔵機器に用いられる冷却器などに広く利用することができるものである。
【符号の説明】
【００７７】
１  アルミニウムアキュームレータ溶接構造
３ａ  ビーディング加工部
３ｃ  縮管加工部
３ｄ  拡管加工部
４  アルミニウムパイプ
４ａ  ディンプル加工部
５  アルミニウムアキュームレータ
５ａ  絞り加工部
５ｂ  フレア加工部
５ｅ  フレア加工部
６  アルミニウムインナーパイプ
１０  アルミニウムろう
【図１】
2013217584.tif 000003
【図２】
2013217584.tif 000004
【図３】
2013217584.tif 000005
【図４】
2013217584.tif 000006